(57)【要約】【課題】キャビテーションエロージョンを抑制しうる皮膜を簡便に製造する。【解決手段】皮膜の成分を含む原料を用いて放電によりプラズマを生成し、前記原料の一部をイオンにして前記処理対象部材の表面に膜を形成し、さらに、前記処理対象部材にパルス電圧を印加して前記イオンの一部を前記膜に注入させることを１つのサイクルとして前記サイクルを繰り返し行う方法であり、前記サイクルを複数回繰り返して、前記処理対象部材の表面に第１の層を形成する第１のステップと、前記第１のステップの後、さらに、前記サイクルを複数回繰り返して前記第１の層の上に第２の層を形成する第２のステップと、を備え、前記第１のステップで行われる前記サイクルでは、前記プラズマが生成してから、前記第２のステップで行われる前記サイクルにおいて前記パルス電圧を印加するタイミングよりも遅いタイミングで前記パルス電圧の印加を行う。【選択図】図５
2015105397.tif 000002
【特許請求の範囲】
【請求項１】
プラズマを用いて処理対象部材の表面に皮膜を形成する皮膜形成方法であって、
前記皮膜の成分を含む原料を用いて放電によりプラズマを生成し、前記原料の一部をイオンにして前記処理対象部材の表面に膜を形成し、さらに、前記処理対象部材にパルス電圧を印加して前記イオンの一部を前記膜に注入させることを１つのサイクルとして前記サイクルを繰り返し行い、
前記サイクルを複数回繰り返して、前記処理対象部材の表面に第１の層を形成する第１のステップと、
前記第１のステップの後、さらに、前記サイクルを複数回繰り返して前記第１の層の上に第２の層を形成する第２のステップと、を備え、
前記第１のステップで行われる前記サイクルでは、前記プラズマが生成してから、前記第２のステップで行われる前記サイクルにおいて前記パルス電圧を印加するタイミングよりも遅いタイミングで前記パルス電圧の印加を行うことを特徴とする皮膜形成方法。
【請求項２】
前記プラズマが生成してから前記パルス電圧を印加するタイミングを、前記サイクルを繰り返すごとに連続的又は段階的に早くする、請求項１に記載の皮膜形成方法。
【請求項３】
前記第２のステップで行われる前記サイクルでは、前記第１のステップで行われる前記サイクルで用いられる前記原料より多い量の原料、または、前記第１のステップで行われる前記サイクルで用いられる前記原料よりも前記皮膜の成分を多く含む他の種類の原料、を用いて前記プラズマを生成する、請求項１又は２に記載の皮膜形成方法。
【請求項４】
プラズマを用いて処理対象部材の表面に皮膜を形成する皮膜形成方法であって、
前記皮膜の成分を含む原料を用いて放電によりプラズマを生成し、前記原料の一部をイオンにして前記処理対象部材の表面に膜を形成し、さらに、前記処理対象部材にパルス電圧を印加して前記イオンの一部を前記膜に注入させることを１つのサイクルとして前記サイクルを繰り返し行い、
前記サイクルを複数回繰り返して、前記処理対象部材の表面に第１の層を形成する第１のステップと、
前記第１のステップの後、さらに、前記サイクルを複数回繰り返して前記第１の層の上に第２の層を形成する第３のステップと、を備え、
前記第３のステップで行われる前記サイクルでは、前記第１のステップで行われる前記サイクルで用いられる前記原料より多い量の原料、または、前記第１のステップで行われる前記サイクルで用いられる前記原料よりも前記皮膜の成分を多く含む他の種類の原料、を用いて前記プラズマを生成することを特徴とする皮膜形成方法。
【請求項５】
さらに、前記第１のステップの前に、前記サイクルを複数回繰り返して、前記処理対象部材の表面を改質する第４のステップを備え、
前記第４のステップで行われる前記サイクルでは、前記第１のステップで行われる前記サイクルにおいて印加される前記パルス電圧よりも電圧値の大きいパルス電圧を前記処理対象部材に印加する、請求項１から４のいずれかに記載の皮膜形成方法。
【請求項６】
前記第２のステップでは、前記第１の層より厚い前記第２の層を形成する、請求項１から５のいずれかに記載の皮膜形成方法。
【請求項７】
プラズマを用いて処理対象部材の表面に皮膜を形成する皮膜形成装置であって、
処理空間内で、前記皮膜の成分を含む原料を用いて放電によりプラズマを生成するプラズマ生成部と、
前記プラズマの生成後、前記処理空間内に配置された前記処理対象部材にパルス電圧を印加するパルス電圧供給部と、
前記プラズマ生成部および前記パルス電圧供給部を制御する制御部と、を備え、
前記制御部は、前記プラズマ生成部を制御して前記プラズマを生成させてから前記パルス電圧供給部を制御して前記パルス電圧を印加するタイミングを、前記皮膜の膜特性に応じて変更することを特徴とする皮膜形成装置。
【請求項８】
プラズマを用いて処理対象部材の表面に皮膜を形成する皮膜形成装置であって、
処理空間内で、前記皮膜の成分を含む原料を用いて放電によりプラズマを生成するプラズマ生成部と、
前記プラズマの生成後、前記処理空間内に配置された前記処理対象部材にパルス電圧を印加するパルス電圧供給部と、
前記プラズマ生成部および前記パルス電圧供給部を制御する制御部と、を備え、
前記制御部は、前記プラズマ生成部を制御して前記原料の量または種類を、前記皮膜の膜特性に応じて変更することを特徴とする皮膜形成装置。
【請求項９】
処理対象部材に形成された皮膜であって、
前記皮膜の主成分である第１の成分と、前記皮膜の膜特性を調整する第２の成分とを含む第１の層と、
前記第１の層の上に形成され、前記第１の成分および前記第２の成分を含み、前記第２の成分の含有率が前記第１の層よりも低い第２の層と、を備えることを特徴とする皮膜。
【発明の詳細な説明】
【技術分野】
【０００１】
本発明は、プラズマを用いて処理対象部材に皮膜を形成する皮膜形成方法、皮膜形成装置、およびプラズマを用いて処理対象部材に形成された皮膜に関する。
【背景技術】
【０００２】
船舶のプロペラの近傍では、水中の圧力の低い部分が気化して気泡（キャビテーション気泡）が発生し、短時間で消滅するキャビテーションと呼ばれる現象が発生する。キャビテーションが起きると、キャビテーション気泡が消滅するときに発生する衝撃波によって、プロペラの羽根の表面に凹みによる損傷、いわゆるエロージョンが発生して、羽根の表面が振動し、プロペラの性能が低下することがある。
キャビテーションエロージョンを抑制するために、従来、基材の表面に、振動に追従しうる軟らかい層、および、当該軟らかい層の上に、硬質な層を形成することが知られている（例えば、特許文献１参照）。軟らかい層および硬質な層は、ダイヤモンドライクカーボン（ＤＬＣ）からなる。
【先行技術文献】
【特許文献】
【０００３】
【特許文献１】特開２００７−２１１３０９号公報
【発明の概要】
【発明が解決しようとする課題】
【０００４】
特許文献１に記載の製造方法では、例えば、基材表面に、スパッタリングによりクロム皮膜（密着膜）を形成し、当該クロム皮膜の上に、物理気相成長法（ＰＶＤ）によって柱状構造を有する第１のＤＬＣ皮膜（軟らかい層）を形成し、さらに、第１のＤＬＣ皮膜の上に、プラズマ化学気相成長法（ＰＣＶＤ）によって粒状構造を有する第２のＤＬＣ皮膜を形成することで皮膜を製造する。しかし、この製造方法は、皮膜を構成する上記した各層を異なるプロセスで形成するものであるため、複雑で、コストがかかる。
【０００５】
本発明は、キャビテーションエロージョンを抑制しうる皮膜を簡便に製造するための皮膜形成方法、皮膜形成装置、および皮膜を提供することを目的とする。
【課題を解決するための手段】
【０００６】
本発明の一態様は、プラズマを用いて処理対象部材の表面に皮膜を形成する皮膜形成方法であって、
前記皮膜の成分を含む原料を用いて放電によりプラズマを生成し、前記原料の一部をイオンにして前記処理対象部材の表面に膜を形成し、さらに、前記処理対象部材にパルス電圧を印加して前記イオンの一部を前記膜に注入させることを１つのサイクルとして前記サイクルを繰り返し行い、
前記サイクルを複数回繰り返して、前記処理対象部材の表面に第１の層を形成する第１のステップと、
前記第１のステップの後、さらに、前記サイクルを複数回繰り返して前記第１の層の上に第２の層を形成する第２のステップと、を備え、
前記第１のステップで行われる前記サイクルでは、前記プラズマが生成してから、前記第２のステップで行われる前記サイクルにおいて前記パルス電圧を印加するタイミングよりも遅いタイミングで前記パルス電圧の印加を行うことを特徴とする。
【０００７】
前記方法において、前記プラズマが生成してから前記パルス電圧を印加するタイミングを、前記サイクルを繰り返すごとに連続的又は段階的に早くすることが好ましい。
【０００８】
前記方法において、前記第２のステップで行われる前記サイクルでは、前記第１のステップで行われる前記サイクルで用いられる前記原料より多い量の原料、または、前記第１のステップで行われる前記サイクルで用いられる前記原料よりも前記皮膜の成分を多く含む他の種類の原料、を用いて前記プラズマを生成してもよい。
【０００９】
本発明の他の一態様は、プラズマを用いて処理対象部材の表面に皮膜を形成する皮膜形成方法であって、
前記皮膜の成分を含む原料を用いて放電によりプラズマを生成し、前記原料の一部をイオンにして前記処理対象部材の表面に膜を形成し、さらに、前記処理対象部材にパルス電圧を印加して前記イオンの一部を前記膜に注入させることを１つのサイクルとして前記サイクルを繰り返し行い、
前記サイクルを複数回繰り返して、前記処理対象部材の表面に第１の層を形成する第１のステップと、
前記第１のステップの後、さらに、前記サイクルを複数回繰り返して前記第１の層の上に第２の層を形成する第３のステップと、を備え、
前記第３のステップで行われる前記サイクルでは、前記第１のステップで行われる前記サイクルで用いられる前記原料より多い量の原料、または、前記第１のステップで行われる前記サイクルで用いられる前記原料よりも前記皮膜の成分を多く含む他の種類の原料、を用いて前記プラズマを生成することを特徴とする。
【００１０】
前記方法は、前記第１のステップの前に、前記サイクルを複数回繰り返して、前記処理対象部材の表面を改質する第４のステップを備え、
前記第４のステップで行われる前記サイクルでは、前記第１のステップで行われる前記サイクルにおいて印加される前記パルス電圧よりも電圧値の大きいパルス電圧を前記処理対象部材に印加することが好ましい。
【００１１】
前記方法では、前記第２のステップでは、前記第１の層より厚い前記第２の層を形成することが好ましい。
【００１２】
本発明の他の一態様は、プラズマを用いて処理対象部材の表面に皮膜を形成する皮膜形成装置であって、
処理空間内で、前記皮膜の成分を含む原料を用いて放電によりプラズマを生成するプラズマ生成部と、
前記プラズマの生成後、前記処理空間内に配置された前記処理対象部材にパルス電圧を印加するパルス電圧供給部と、
前記プラズマ生成部および前記パルス電圧供給部を制御する制御部と、を備え、
前記制御部は、前記プラズマ生成部を制御して前記プラズマを生成させてから前記パルス電圧供給部を制御して前記パルス電圧を印加するタイミングを、前記皮膜の膜特性に応じて変更することを特徴とする。
【００１３】
また、本発明の他の一態様は、プラズマを用いて処理対象部材の表面に皮膜を形成する皮膜形成装置であって、
処理空間内で、前記皮膜の成分を含む原料を用いて放電によりプラズマを生成するプラズマ生成部と、
前記プラズマの生成後、前記処理空間内に配置された前記処理対象部材にパルス電圧を印加するパルス電圧供給部と、
前記プラズマ生成部および前記パルス電圧供給部を制御する制御部と、を備え、
前記制御部は、前記プラズマ生成部を制御して前記原料の量または種類を、前記皮膜の膜特性に応じて変更することを特徴とする。
【００１４】
本発明の一態様は、処理対象部材に形成された皮膜であって、
前記皮膜の主成分である第１の成分と、前記皮膜の膜特性を調整する第２の成分とを含む第１の層と、
前記第１の層の上に形成され、前記第１の成分および前記第２の成分を含み、前記第２の成分の含有率が前記第１の層よりも低い第２の層と、を備えることを特徴とする。
【発明の効果】
【００１５】
上述の皮膜形成方法及び皮膜形成装置によれば、キャビテーションエロージョンを抑制しうる皮膜を簡便に製造できる。また、上述の皮膜によれば、キャビテーションエロージョンを抑制できる。
【図面の簡単な説明】
【００１６】
【図１】本実施形態の皮膜形成装置の概略の装置構成を説明する図である。
【図２】本実施形態の皮膜の層構造を概念的に示す図である。
【図３】本実施形態の皮膜における水素含有量と膜密度との関係を示す図である。
【図４】（ａ）は、本実施形態の皮膜を示す顕微鏡写真であり、（ｂ）は、従来の皮膜を示す顕微鏡写真である。
【図５】（ａ）は、図１に示す皮膜形成装置のレーザ光の照射のタイミングを示し、（ｂ）は、プラズマ生成素子に給電する電力のタイミングを示し、（ｃ）は、第１のステップにおける処理対象部材に印加するパルス電圧のタイミングを示し、（ｄ）は、第２のステップまたは第３のステップにおける処理対象部材に印加するパルス電圧のタイミングを示す、タイミングチャートである。
【図６】本実施形態の皮膜形成方法における放電後のパルス電圧印加までの時間と水素含有量との関係を示す図である。
【発明を実施するための形態】
【００１７】
以下、本発明の皮膜形成装置、皮膜形成方法、および皮膜について詳細に説明する。図１は、本発明の一実施形態である皮膜形成装置１０の概略の装置構成を説明する図である。
【００１８】
（皮膜形成装置）
図１に示す皮膜形成装置１０は、プラズマを用いて処理対象部材１１の表面に皮膜を形成する装置である。
皮膜形成装置１０は、プラズマを生成して原料（例えば、水素を含有する原料ガス、および、後述する原料ターゲット材から放出された炭素の粒子）をイオン化し、処理対象部材１１に対しＣＶＤ法による成膜を行うとともに、処理対象部材１１にパルス電圧を印加してイオン注入を行って表面改質を行うことで、皮膜を形成する装置である。成膜は、皮膜の膜特性（例えば硬さ（膜密度））に応じて、皮膜の成分（例えば水素）の含有率が異なるよう２種類の層（後述する軟質層、硬質層）を形成することで行う。具体的には、プラズマが生成してから（放電開始後）のパルス電圧を印加するタイミング、または、上記原料ガスの量、種類、または、パルス電圧の電圧値（バイアス電圧）を切り替えることで、皮膜の成分の含有率を異ならせる。
また、皮膜形成装置１０は、さらに、成膜を行う前に、高エネルギーでのイオン注入を行って、処理対象部材１１のより深い部分にイオンを注入することで、処理対象部材１１の表面改質（後述する傾斜層の形成）を行う装置である。
【００１９】
皮膜形成装置１０は、処理容器１２と、電極板（プラズマ生成素子）１４と、高周波電源１６と、マッチングボックス１８と、パルス電圧供給部２０と、制御部２２と、レーザ光源部２４と、原料ターゲット材２６と、ガス供給装置２８と、排気装置３０と、を主に有する。なお、処理容器１２、電極板１４、高周波電源１６、マッチングボックス１８、レーザ光源部２４、原料ターゲット材２６、ガス供給装置２６により、プラズマ生成部が構成される。
【００２０】
処理容器１２は、アルミニウム等の材質で形成され、処理空間を内部に作る。処理容器１２には、プラズマの生成用ガス及び皮膜形成用の原料ガスを導入する導入管３２が設けられ、さらに、排気管３４が設けられている。導入管３２は、ガス供給装置２８と接続され、排気管３４は排気装置３０と接続されている。処理容器１２は、処理容器１２が囲む処理空間を１×１０−２Ｐａ以下の減圧状態に維持できるように構成されている。処理空間には、処理対象部材１１が配置されている。なお、処理対象部材１１には、３次元形状のものを用いてもよく、板状のものを用いてもよい。
【００２１】
電極板１４は、処理容器１２の天井の壁面上に設けられている。電極板１４は、マッチングボックス１８を介して高周波電源１６と接続されている。高周波電源１６は、電源本体部の他に図示されないスイッチング素子を有し、スイッチング素子のオン、オフの制御により高周波の電力の供給のオン、オフが制御される。高周波電源１６は、例えば１〜１００ＭＨｚの範囲の高周波（例えば１３．５６ＭＨｚ）を出力する。電極板１４に電力が給電されると、電極板１４の主表面に沿って電流が流れ、この電流により処理空間内に高周波の磁場が形成され、この磁場によってプラズマが形成される。
【００２２】
電極板１４の周囲には、処理容器１２の隔壁と絶縁するための絶縁部材３６が設けられている。一方、電極板１４の処理空間に面する側には、誘電体３８が設けられ電極板１４の処理空間に面する面を覆っている。誘電体３８には、例えば石英板が用いられる。誘電体３８を設けるのは、生成するプラズマによる電極板１４の腐食を防ぎ、かつ効率よくプラズマへエネルギーを供給するためである。
【００２３】
なお、本実施形態では、プラズマ生成素子として電極板を用いるが、プラズマの生成については、公知の一対の平行平板電極間に高周波の電圧を印加して平行平板電極間にプラズマを生成させる方式やモノポールアンテナにて高周波電力を共振させ電磁波を生成させることによりプラズマを生成させる方式であってもよい。プラズマ生成素子として電極板を用いることは、供給する電力が同じである場合に、発生するプラズマ中の電子密度が他の方式に比べて高く、３次元形状を有する処理対象部材に皮膜を形成する上で有効である点で、好ましい。
【００２４】
パルス電圧供給部２０は、パルス電圧を出力する。パルス電圧供給部２０は、図示されないＤＣ電源と図示されないスイッチ素子を有する。スイッチ素子は、制御部２２の指示に従ってＤＣ電源からの電圧のオン、オフを制御することにより、処理対象部材１１へのパルス電圧の印加を制御する。パルス電圧は、例えば、成膜を行うとき、すなわち軟質層および硬質層を形成するときは±０．５〜４ｋＶであり、処理対象部材１１の表面改質を行うとき、すなわち傾斜層を形成するときは−４〜−２０ｋＶである。処理対象部材１１は、処理容器１２内に設けられた基台の支持部材４０で支持されて、処理空間内に配置されている。処理対象部材１１は、パルス電圧供給部２０と接続されている。したがって、制御部２２の指示に従ってパルス電圧供給部２０がパルス電圧を出力したとき、処理対象部材１１は、パルス電圧を印加される。これにより、処理対象部材１１へのイオン注入が開始される。なお、本明細書において、膜に注入というとき、注入されるイオンが、膜内に入り込むことに加え、膜を貫通するように下層側まで入り込むことも含まれる。
【００２５】
レーザ光源部２４は、図示されないレーザ光源本体と図示されない光源制御部とを有する。レーザ光源部２４から出射したレーザ光は、処理容器１２に設けられた石英板からなる窓１２ａを介して処理空間内に入射する。レーザ光源部２４が出射するレーザ光のエネルギーは例えば０．１〜１Ｊである。出射時間は、例えば０．１ｐ秒〜１μ秒である。レーザ光として、ＸｅＣｌ，ＫｒＦ，ＡｒＦ，Ｆ2等のエキシマレーザ、ＣＯ２レーザやＹＡＧレーザさらにはフェムト秒レーザ、半導体レーザ等を用いることができ、レーザ光の種類には特に制限されない。このようなレーザ光は、処理容器１２内の処理空間に設けられた原料ターゲット材２６に照射される。この照射により、原料ターゲット材２６の一部は粒子として処理容器内に放出される。
原料ターゲット材２６は、処理容器１２内に設けられた固体材料であり、処理対象部材１１に形成する皮膜の一成分である炭素を含む材料からなる。原料ターゲット材２６は、レーザ光の照射を受けることにより処理空間に炭素の粒子を放出する。皮膜としてダイヤモンドライクカーボンの皮膜を形成する場合、原料ターゲット材２６には、グラファイト（黒鉛）の板材が用いられる。また、皮膜として窒化チタンの皮膜を形成する場合、原料ターゲット材２６としてチタンの板材が用いられる。
【００２６】
処理容器１２に設けられる導入管３２は、ガス供給装置２８と接続されている。ガス供給装置２８は、複数の種類のガスを供給する。複数の種類のガスは、例えば、電極板１４を用いて処理空間でプラズマが容易に生成されるように供給されるアルゴンガスや窒素ガス等の不活性ガスと、皮膜の一成分である水素を含有する原料ガスを含む。原料ガスは、アセチレン（Ｃ2Ｈ2）ガス、メタン（ＣＨ4）ガス、あるいは水素（Ｈ2）ガスを含む。また、皮膜として窒化チタンの皮膜を形成する場合、窒素（Ｎ2）ガス、あるいはアンモニアガスを含む。ガス供給装置２８は、所定の供給量で原料ガスの供給を行う。なお、原料ガスの供給量や、供給される原料ガスの種類は、後述するサイクルの間で異なってよく、ガス供給装置２８は、原料ガスの流量の変更、あるいは、供給される原料ガスの種類が切り替わるよう図示されないガス供給源側の弁の切り替えを制御する。
【００２７】
制御部２２は、上記プラズマ生成部を構成するレーザ光源部２４、ガス供給装置２８、および、パルス電圧供給部２０に接続されており、これらの各部２４，２８，２０の動作を制御する。制御部２２は、これらの各部２４、２８，２０の動作を制御することで、不活性ガスおよび原料ガスを処理空間内に供給し、原料ターゲット材２６にレーザ光を照射させるとともに、電極板１４に電力を供給して放電を起こしてプラズマを生成させ、成膜を行うとともに、処理対象部材１１にパルス電圧を印加してイオン注入を行うことを１つのサイクルとして、このサイクルを繰り返し行うことで皮膜を形成する。サイクルを繰り返す回数は、軟質層、硬質層、傾斜層のそれぞれを形成するために少なくとも１回あればよく、特に制限されない。
【００２８】
上記サイクルには、後述する皮膜の軟質層を形成するためのサイクルと、皮膜の硬質層を形成するための第２のサイクルまたは第３のサイクルとが含まれ、制御部２２は、これらのサイクルをそれぞれ繰り返し行う。第１のサイクルと第２のサイクルとでは、具体的に、原料ターゲット材２６へのレーザ光の照射のタイミング、電極板１４に供給する電力の供給のタイミングは等しく、処理対象部材１１に印加するパルス電圧の印加のタイミングが異なっている。これらのタイミングについては後述する。
なお、第１のサイクルと第３のサイクルとでは、上記したレーザ光の照射のタイミング、電力供給のタイミング、およびパルス電圧印加のタイミングは等しい。第１のサイクルと第３のサイクルとでは、原料ガスの供給量または供給される原料の種類が異なっている。
制御部２２は、パルス電圧を印加するタイミング、および、原料ガスの供給量、種類を、皮膜の膜特性に応じて変更する。膜特性は、例えば、硬さ（膜密度）であり、第１の層と第２の層の硬さの相違に応じて、制御部２２は上記変更を行う。
【００２９】
（皮膜）
次に、本実施形態の皮膜について説明する。ここでは、ダイヤモンドライクカーボン（ＤＬＣ）の皮膜を例に説明する。
図２に、本実施形態の皮膜１００の層構造を概念的に示す。皮膜１００は、本実施形態の皮膜形成装置または皮膜形成方法を用いてプラズマイオン注入成膜法により製造できる。
皮膜１００は、処理対象部材１１の表面に形成される軟質層（第１の層）１０２と、軟質層１０２の上に形成される硬質層（第２の層）１０４と、を備える。処理対象部材１１は、特に限定されないが、例えば船舶のプロペラ等、キャビテーションエロージョンが発生しやすいものを好適に用いることができる。
軟質層１０２および硬質層１０４は、いずれもＤＬＣからなり、炭素および水素を含有している。軟質層１０２および硬質層１０４はいずれも、１つのサイクルを行うことで形成される薄い膜が厚み方向に複数積層されることで構成されている。軟質層１０２は、１つのサイクルで形成される膜あたりの水素含有量（以降、単に水素含有量ともいう）が硬質層１０４よりも高い、すなわち水素含有率が高い。軟質層１０２、硬質層１０４の水素含有量は、特に制限されないが、それぞれ、例えば２５％以上、１５％以下である。水素含有量は、グロー放電発光分析法（ＧＤＳ）によって測定できる。
【００３０】
軟質層１０２の水素含有率が硬質層１０４よりも高いことで、硬質層１０４は、軟質層１０２よりも膜密度が高く、硬い層となっている。これは、水素含有量と膜密度との間に、図３に示されるような相関関係があることに基づいている。図３に示されるように、水素含有量が高くなるほど、膜密度が低くなることは、本発明者の研究により見出されている。なお、膜密度が低いほど、皮膜１００の主成分である炭素の含有量が少ないため、膜硬度は低くなる。膜密度は、エッチングレートの大きさによって判断できる。なお、図３において、膜密度および水素含有量は、任意単位で示す。
【００３１】
なお、図２には、皮膜１００の層構造が概念的に示されているが、軟質層１０２および硬質層１０４の間に、図示されるように明確な境界がなくてもよく、例えば、処理対象部材１１側の面から皮膜１００の表面にかけて、連続的に水素含有量が少なくなることによって軟質層１０２および硬質層１０４の境界が明確でなくなるよう、皮膜１００は形成されてもよい。軟質層１０２と硬質層１０４の境界が明確でない場合は、例えば、水素含有量が所定量より多い側を軟質層１０２、所定量以上である側を硬質層１０４とする。
【００３２】
軟質層１０２および硬質層１０４は、プラズマイオン注入成膜法を用いて形成されることで、圧縮応力が緩和され、より膜厚が大きく、配向性のない膜構造を備えることができる。このため、皮膜１００に亀裂が入った場合に、亀裂が進展することが抑制され、皮膜１００の寿命が向上する。また、皮膜１００の処理対象部材１１側には、膜密度が低く、比較的軟らかい軟質層１０２が位置していることで、処理対象部材１１の変形に対して追従しやすい。
【００３３】
硬質層１０４は、軟質層１０２よりも厚みが大きいことが好ましい。硬質層１０４の厚みが大きいことで、皮膜１００の耐久性が向上する。軟質層１０２および硬質層１０４の厚みは、皮膜１００の用途等に応じて適宜定められ、例えば、船舶のプロペラに用いられる場合は、軟質層１０２は、０．１〜０．５μｍであり、硬質層１０４は、１〜１０μｍである。
【００３４】
皮膜１００が形成される処理対象部材１１の表面は、改質され、傾斜層１０６が形成されていることが好ましい。なお、図２において、傾斜層１０６は、斜線を引いた領域で示す。傾斜層１０６は、本実施形態の皮膜形成装置または皮膜形成方法を用いてプラズマイオン注入成膜法により形成される。傾斜層１０６は、厚さ方向に炭素及び水素の組成が変化しており、処理対象部材１１の奥側（皮膜１００から離れる側）から表面にかけて炭素及び水素の含有量が多くなっている。また、傾斜層１０６は、軟質層１０２および硬質層１０４の形成に伴ってイオン注入が行われることによって、最表面での炭素および水素の組成が、軟質層１０２の処理対象部材１１側の部分での組成とほぼ等しくなっている。これにより、処理対象部材１１と皮膜１００の密着性が増し、皮膜１００は剥がれにくくなっている。なお、傾斜層１０６と処理対象部材１１の他の部分との間に明確な境界はないが、処理対象部材１１において上記した炭素および水素の組成が傾斜する部分を傾斜層１０６という。
【００３５】
本実施形態の皮膜１００は、プラズマイオン注入成膜法で製造されることで配向性を持たないことから、キャビテーション気泡による衝撃波によって亀裂が入った場合でも、亀裂の進展が抑制される。また、処理対象部材１１側に、比較的軟らかい軟質層１０２が形成されていることで、処理対象部材１１の変形に対して優れた追従性を示す。さらに、処理対象部材１１の、皮膜１００側の部分に傾斜層１０６が形成されることで、皮膜１００の処理対象部材１１に対する密着性が向上している。
【００３６】
ここで、図４（ａ）および図４（ｂ）に、ロックウェル試験機を用いて下記皮膜の破壊試験を行ったときの当該皮膜の表面状態を示す。図４（ａ）は本実施形態の軟質層１０２に用いられる軟質皮膜の顕微鏡写真であり、図４（ｂ）は硬質層１０４に用いられる硬質皮膜の顕微鏡写真である。当該破壊試験では、円錐形状の圧子を用いて、各皮膜とその下層側のステンレス基材（下地基材）に押し込んで変形させる。
図４（ｂ）に示す硬質皮膜は、圧子の押し込みに対して、圧子が接触した部分との境界で割れており、下地基材の屈曲（変形）に追従できていないことがわかる。一方、図４（ａ）に示す軟質皮膜は，下地基材の屈曲（変形）にほとんど剥がれることなく追従しており、追従性の良好な膜であることが確認できる。
【００３７】
（皮膜形成方法）
本実施形態の皮膜形成方法は、プラズマを用いて処理対象部材の表面に皮膜を形成する方法である。ここでは、上述した皮膜形成装置１０を用いて皮膜形成方法を行う場合について説明する。
【００３８】
本実施形態の皮膜形成方法は、皮膜の軟質層を形成するためのステップ（第１のステップ）と、皮膜の硬質層を形成するためのステップ（第２のステップまたは第３のステップ）と、を備える。
第１のステップでは第１のサイクルを繰り返し行なって、軟質層を形成し、第２または第３のステップではそれぞれ、第２または第３のサイクルを繰り返し行って、硬質層を形成する。第１のサイクル、第２または第３のサイクルを行う回数は、形成される軟質層、硬質層の厚みに応じて定められる。特に制限されないが、例えば、第１のサイクルは１０５〜１０８回行われ、第２または第３のサイクルは１０４〜１０６回行われる。
【００３９】
第１のサイクルでは、上記した電極板１４に高周波電力が供給されることで処理空間内で放電が起きた後の、処理対象部材にパルス電圧が印加されるタイミングが、第２のサイクルにおけるタイミングよりも遅い。両者のタイミングの差を、レーザ光照射のタイミングの説明と併せて、図５を用いて説明する。図５（ａ）は、図１に示す皮膜形成装置１０におけるレーザ光の照射のタイミングを示し、図５（ｂ）は、電極板１４に給電する電力のタイミングを示し、図５（ｃ）は、第１のサイクルにおいて処理対象部材にパルス電圧を印加するタイミングを示し、図５（ｄ）は、第２のサイクルにおいて処理対象部材にパルス電圧を印加するタイミングを示す。
【００４０】
まず、処理空間内にアルゴンガス等の不活性ガスと原料ガスを供給し、圧力０．１〜１０Ｐａにする。この状態で、図５（ａ）に示すように、原料ターゲット材２６にレーザ光を照射する。レーザ光の照射期間は、例えば０．００５〜０．０２μ秒である。レーザ光の強度は、例えば０．１〜１Ｊである。レーザ光の照射により、原料ターゲット材２６の表面から原料ターゲット材２６の一部が炭素粒子となって処理空間へ飛び出し、レーザ光の光線近傍に浮遊する。
レーザ光の照射後に、図５（ｂ）に示すように、電極板１４に高周波電力を、例えば１０〜１０００μ秒供給する。高周波の周波数は例えば１３．５６ＭＨｚである。なお、高周波電力の電極板１４への供給の開始は、レーザ光の照射の終了前に行ってもよいし、終了後に行ってもよい。レーザ光の照射後において、少なくとも処理空間内にプラズマ生成用ガス及び原料ガスが導入管３２から導入されて、処理空間内に一定の圧力雰囲気を形成する。
電極板１４への高周波電力の供給により処理空間内で放電が起き、処理空間にはプラズマ生成用ガスがあるので、電極板１４の形成する磁場により、プラズマ生成用ガスを用いたプラズマが生成される。そして、このプラズマのイオンによって、処理空間に導入管３２から導入された原料ガスの一部がイオン化し、さらに原料ターゲット材２６から飛び出した炭素粒子の一部がイオン化する。
【００４１】
電極板１４への高周波電力の供給後（放電後）に、第１のサイクルでは図５（ｃ）に示すように、第２のサイクルでは図５（ｄ）に示すように、処理対象部材１１にパルス電圧を印加する。これにより、処理対象部材１１に、原料ターゲット材２６から処理空間内に浮遊する上述のイオンが引き寄せられて処理対象部材１１の表面からイオンが注入され処理対象部材１１の表面が改質されるとともに、上述のイオンが処理対象部材１１の表面に堆積して皮膜が形成される。なお、本明細書において、単に放電後という場合は、放電開始時点、すなわちプラズマ生成時点を指す。
【００４２】
第１のサイクルでは、図５（ｃ）に示されるように、放電が起きた時点から時間ｔ１が経過した時点でパルス電圧の印加が行われるのに対し、第２のサイクルでは、図５（ｄ）に示されるように、放電が起きた時点から、時間ｔ１よりも短い時間ｔ２が経過した時点でパルス電圧の印加が行われる。このように放電からのパルス電圧の印加のタイミングが異なることで、第１のサイクルによって形成される膜と第２のサイクルによって形成される膜との間で水素含有量の相違が生じる。放電後パルス電圧印加までの時間と水素含有量との間には相関関係があり、図６に示されるように、放電後パルス電圧印加までの時間が長くなるほど、水素含有量が多くなることは、本発明者の研究により見出されている。なお、図６では、便宜的に放電終了後からパルス電圧印加までの時間を示すが、放電開始時点からパルス電圧印加までの時間は、上記の放電終了後からパルス電圧印加までの時間に、電極板１４に高周波電力が供給される時間（図５（ｂ）に示すパルス幅に相当する時間）を足した時間として理解できる。また、水素含有量は任意単位で示す。水素含有量はＧＤＳを用いて測定される。このような相関関係から、第１のサイクルを繰り返し行うことで形成される軟質層１０２が、第２のサイクルを繰り返し行うことで形成される硬質層１０４よりも水素含有量が高くなり、上記説明した図３に示されるように、膜密度が小さく、軟らかくなることが分かる。
【００４３】
なお、図５に示される時間ｔ１、ｔ２は、ｔ１＞ｔ２となり、かつ、次の放電が起きるまでにパルス電圧の印加を終了するよう適宜設定される。例えば、時間ｔ１は、放電終了後にパルス電圧が印加されるよう設定され、時間ｔ２は、放電発生後、当該放電が終了するまでにパルス電圧が印加されるよう設定される。時間ｔ１，ｔ２の長さは、特に制限されないが、例えば、ｔ１＝１０〜５００μｓであり、ｔ２＝５〜５００μｓである。
【００４４】
時間ｔ１、ｔ２は、第１のサイクル、第２のサイクルが繰り返される間、各サイクルの間で、同じ長さに設定されてもよく、異なるよう設定されてもよい。時間ｔ１，ｔ２が異なるよう設定される場合は、例えば、最初に行われる第１のサイクルから最後に行われる第２のサイクルにかけて、徐々に短くなるよう設定される。これによって、皮膜の処理対象部材１１側の面から皮膜の表面にかけて、膜密度が徐々に高く、硬くなった膜構造が得られる。
【００４５】
第１のサイクルおよび第２のサイクルを繰り返し行うとき、パルス電圧の電圧値を変更してもよい。同じ原料ガスを処理空間内に導入しても、処理対象部材に印加するパルス電圧の電圧レベルの大小により、形成される皮膜の成分が異なる。電圧レベルが大きい場合、処理対象部材の表面からイオンが注入される量が増えるので、処理対象部材の表面が改質され易くなるとともに、上述のイオンが処理対象部材の表面に堆積し易くなる。したがって、処理対象部材に形成される皮膜が馴染むように、皮膜の処理対象部材では比較的柔らかく、皮膜の最表層で硬くなるようにするためには、処理対象部材に印加するパルス電圧の電圧値をサイクルが増えるに従って大きくすることが好ましい。
【００４６】
以上説明した第１のサイクルおよび第２のサイクルでは、時間ｔ１，ｔ２の長さが違う点を除いて、同じ動作を行う。第１のサイクルと第２のサイクルでは、パルス電圧の電圧値が等しいことが好ましい。これにより、軟質層１０２および硬質層１０４を連続的に形成し、皮膜１００形成のためのプロセスが簡単になる。
【００４７】
本実施形態の皮膜形成方法において、第１のステップを行う前に、傾斜層を処理対象部材の表面に形成するために、第４のサイクルを繰り返し行うステップを行ってもよい。第４のサイクルは、第１ないし第３のサイクルで印加されるパルス電圧よりも電圧値の大きいパルス電圧を処理対象部材１１に印加する点で、第１ないし第３のサイクルと異なっており、第１ないし第３のサイクルを行う場合と比べ高エネルギーでのイオン注入が行われる。第３のサイクルにおけるパルス電圧は、特に制限されないが、例えば、第１ないし第３のサイクルにおけるパルス電圧の電圧値が０．５〜４ｋＶである場合に、１０〜２０ｋＶである。なお、第４のサイクルで行われる他の手順、条件等は、処理空間内に供給される原料ガスの供給量や種類を含め、第１ないし第３のサイクルと同様である。
【００４８】
第４のサイクルが繰り返される間、パルス電圧の電圧値は、各サイクルの間で、等しくてもよく、異なっていてもよい。異なる場合は、最初のサイクルから最後のサイクルにかけて徐々に電圧値が小さくなることが好ましい。
また、第４のサイクルが繰り返される間、供給される原料ガスの供給量や種類は、各サイクルの間で、最初のサイクルから最後のサイクルにかけて一定であってもよく、徐々に、供給量が多くなるよう調整され、または、水素含有量の多い種類の原料ガスが用いられてもよい。これにより、形成される傾斜層において、処理対象部材１１の奥側から表面にかけて、水素含有量が大きくなり、軟質層の処理対象部材側の部分の水素含有量との差を少なくすることができる。この点で、最後の第４のサイクルと、最初の第１のサイクルとで、原料ガスの供給量または原料ガスの種類は等しいことが好ましい。
【００４９】
本実施形態の方法において、処理容器１２には、少なくともプラズマを生成するとき、皮膜を形成する成分を含むガス（原料ガス）が供給される。このとき、第１および第２のサイクルを繰り返し行うとき、各サイクルの間で、原料ガスの供給量を変更してもよい。例えば、サイクルの繰り返し回数が増えるにつれて、原料ガスの供給量を徐々に少なくすることによっても、皮膜の処理対象部材側の面から皮膜の表面にかけて水素含有量が徐々に変化した傾斜材料を作ることができる。例えば、処理対象部材１１の表面に近いほど水素含有量を高めて、処理対象部材１１の表面に近い層を比較的柔らかい層とし、皮膜の最表層に近づくほど水素含有量を小さくして、最表層を極めて硬い層とすることでも、処理対象部材１１の変形に追従することのできる皮膜を形成することができる。
【００５０】
また、第１ないし第３のサイクルを繰り返し行うとき、各サイクルの間で、原料ガスの種類を変更することも好ましい。例えば、最初のサイクルでは水素ガスを、その後のサイクルではメタンガスを、さらに後のサイクルではアセチレンガスを処理空間に供給することも好ましい。メタンガスにおけるカーボンに対する水素の成分の比は、アセチレンガスにおけるカーボンに対する水素の成分の比よりも高いので、皮膜における水素の成分の濃度を最表層に進むにしたがって徐々に低くするとき、サイクル数が増えるにつれて水素ガス、メタンガス及びアセチレンガスの順番で変更することが好ましい。水素ガスからメタンガス、あるいはメタンガスからアセチレンガスに原料ガスを変更するとき、水素ガスとメタンガスの混合ガス、メタンガスとアセチレンガスの混合ガスを用いることも好ましい。この場合、混合ガスにおけるガスの混合比率を、サイクル数が増えるにつれて変更することも好ましい。この場合においても、サイクルの回数が増えるにつれて、水素ガスとメタンガスの混合ガスにおけるメタンガスの混合比率を増やすことが好ましく、メタンガスとアセチレンガスの混合ガスにおけるアセチレンガスの混合比率を増やすことが好ましい。
【００５１】
以上まとめると、本実施形態では、プラズマイオン注入成膜法を用いた単一のプロセスによって軟質層１０２及び硬質層１０４を連続的に形成でき、簡便に皮膜の形成を行える。また、軟質層１０２と硬質層１０４は、放電後のパルス電圧印加のタイミングまたは原料ガスの供給量を変えることで、水素含有量を異ならせることができ、硬質でかつ処理対象部材の変形に追従しうる皮膜を得ることができる。
このとき、パルス電圧印加のタイミングを、第１のサイクル及び第２のサイクルを繰り返すごとに、連続的にまたは段階的に早くすることで、皮膜１００の処理対象部材１１側の面から皮膜１００の表面にかけて徐々に水素含有量を少なくでき、層間剥離を抑制できる。
また、軟質層１０２を形成する前に、第１のサイクルよりも高い電圧値のパルス電圧を印加して、処理対象部材１１の表面の改質を行うことで、処理対象部材１１と皮膜１００との密着性を高めることができる。
さらに、軟質層１０２より厚みの大きい硬質層１０４を形成することで、亀裂の進展をより確実に抑えられる皮膜１００を得ることができる。
【００５２】
以上、本発明の皮膜形成装置、皮膜形成方法、および皮膜について詳細に説明したが、本発明は上記実施形態および例に限定されず、本発明の主旨を逸脱しない範囲において、種々の改良や変更をしてもよいのはもちろんである。
【符号の説明】
【００５３】
１０  皮膜形成装置
１１  処理対象部材
１２  処理容器
１２ａ  窓
１４  プラズマ生成素子（電極板）
１６  高周波電源
１８  マッチングボックス
２０  パルス電圧供給部
２２  制御部
２４  レーザ光源部
２６  原料ターゲット材
２８  ガス供給装置
３０  排気装置
３２  導入管
３４  排気管
３６  絶縁部材
３８  誘電体
【図１】
2015105397.tif 000003
【図２】
2015105397.tif 000004
【図３】
2015105397.tif 000005
【図４】
2015105397.tif 000006
【図５】
2015105397.tif 000007
【図６】
2015105397.tif 000008